(57)【要約】【課題】  熱転写時のインクリボンの伸びによるシワを抑制し、色抜けを低減するために必要なクッション層を備えた印画用シート、及びその製造方法を提供する。【解決手段】  透明基材４２と、透明基材４２の一方面に形成された第１の樹脂層４８と、第１の樹脂層４８上に形成された第２の樹脂層５０と、第２の樹脂層５０上に形成され、かつ熱転写シートの色材中の染料を受理する受容層５２と、透明基材シートの他方面に形成された第３の樹脂層４４と、第３の樹脂層４４上に形成されたレンズ層４６と、を含む印画用シート４０であって、第１の樹脂層４８と第３の樹脂層４４が接着機能とクッション機能を備える。【選択図】  図１
2011148265.tif 000002
【特許請求の範囲】
【請求項１】
透明基材と、
前記透明基材の一方面に形成された第１の樹脂層と、
前記第１の樹脂層上に形成された第２の樹脂層と、
前記第２の樹脂層上に形成され、かつ熱転写シートの色材中の染料を受理する受容層と、  前記透明基材の他方面に形成された第３の樹脂層と、
前記第３の樹脂層上に形成されたレンズ層と、
を含む印画用シートであって、
前記第１の樹脂層と前記第３の樹脂層が接着機能とクッション機能を備えることを特徴とする印画用シート。
【請求項２】
請求項１記載の印画用シートであって、前記第２の樹脂層が前記第１の樹脂層より硬い印画用シート。
【請求項３】
請求項２記載の印画用シートであって、前記第１の樹脂層と前記第２の樹脂層とで構成される積層体は２．８μｍ〜４．０μｍの変形量を有する印画用シート。
（但し、変形量：直径０．４ｍｍの球状圧子を、１０秒をかけて２００ｍＮの加重をかけた後、１０秒をかけて加重を０にしたときの変位量（μｍ））
【請求項４】
請求項１〜３の何れか記載の印画用シートであって、前記第３の樹脂層と前記レンズ層の合計厚さの、前記第１の樹脂層と前記第２の樹脂層の合計厚さに対する比は２〜４である印画用シート。
【請求項５】
請求項１〜４何れか記載の印画用シートであって、前記第１の樹脂層と前記第３の樹脂層がポリエステル樹脂、変性ポリオレフィン樹脂、及びポリプロピレン樹脂から成る群から選ばれた一つの材料を含む印画用シート。
【請求項６】
請求項１〜５の何れか記載の印画用シートであって、前記第２の樹脂層と前記レンズ層がポリエステル樹脂、ポリメチルメタクリレート樹脂、ポリカーボネート樹脂、ポリスチレン樹脂、及びポリエチレン樹脂から成る群から選ばれた一つの材料を含む印画用シート。
【請求項７】
請求項１〜６の何れか記載の印画用シートにおいて、前記透明基材は、ポリエステル樹脂、ポリカーボネート樹脂、及びポリスルホン樹脂から成る群から選ばれた一つの材料を含む印画用シート。
【請求項８】
連続走行する透明基材の一方面に、接着機能とクッション機能を有する第１の樹脂層と、第２の樹脂層とを溶融共押出しする工程と、
前記第２の樹脂層側に配置された平滑面を有する第１の冷却ローラと前記透明基材側に配置された第１のニップローラにより、前記透明基材と前記第２の樹脂層を挟圧する工程と、
前記第２の樹脂層を前記第１の冷却ローラで冷却固化する工程と、
前記第２の樹脂層が前記第１の樹脂層を介してラミネートされた前記透明基材を前記第１の冷却ローラから剥離する工程と、
前記第２の樹脂層上に、熱転写シートの色材中の染料を受理する受容層を形成する工程と、
連続走行する前記透明基材の他方面に、接着機能とクッション機能を有する第３の樹脂層とレンズ層形成用の樹脂層を溶融共押出しする工程と、
レンズ層形成用の樹脂層側に配置されたレンズ形成用の型を有する第２の冷却ローラと前記第２の樹脂層側に配置された第２のニップローラにより、前記第２の樹脂層と前記レンズ層形成用の樹脂層を挟圧し、前記レンズ層形成用の樹脂層にレンズを形成する工程と、
前記レンズ層形成用の樹脂層を前記第２の冷却ローラで冷却し、レンズ層を形成する工程と、
前記レンズ層が前記第３の樹脂層を介してラミネートされた前記透明基材を前記第２の冷却ローラから剥離する工程と、を含む印画用シートの製造方法。
【発明の詳細な説明】
【技術分野】
【０００１】
本発明は印画用シート及び印画用シートの製造方法において、特に、一方の面にレンズを備えた印画用シート及び印画用シートの製造方法に関する。
【背景技術】
【０００２】
従来、立体画像や、見る方向によって表示される絵の内容が切り替わる絵変わり表示画像を記録する記録シートとして、レンズ部を有するプラスチックシートの裏面に受像層を設けた転写方式の印画用シートが知られている。
【０００３】
例えば、特許文献１は、レンチキュラーレンズシートを基材とし、レンチキュラーレンズシートの背面上に、塗工、乾燥して染料受容層が設けられた立体写真用感熱転写記録シートを開示する。
【０００４】
しかしながら、特許文献１の立体写真用感熱転写記録シートについて、レンチキュラーレンズシートに直接受容層が形成されているためクッション性を有しないので、印画ヘッドが転写シートを介して硬いレンズシートに形成された受容層と接する。そのため、レンズシート面の凹凸等によって印画ヘッドの片当たりを起こし、色抜けや濃度ムラといった故障を起こしやすいという問題があった。
【０００５】
クッション性に関して、特許文献２は、ベース紙と染料受理層の間に、成膜フィルムを貼合形成されたクッション層を有している熱転写記録用受像シートを開示する。しかしながら、シートクッション層となるフィルムをベース紙に貼り合わせるため、特許文献２の熱転写記録用受像はさらに接着層を必要とする。
【０００６】
特許文献３は、基材シートと、基材シートの表面に形成されたクッション層と、クッション層上に形成された染料受容層を有する熱転写受像シートを開示する。しかしながら、特許文献３の熱転写受像シートは、クッション層上の受容層に直接印画すると、リボン皺や色抜け、（変形による）印画精度の劣化などの問題がある。
【先行技術文献】
【特許文献】
【０００７】
【特許文献１】特開平６−２８２０１９号公報
【特許文献２】特許第３００４５７５号公報
【特許文献３】特許第２８３５１１１号公報
【発明の概要】
【発明が解決しようとする課題】
【０００８】
本発明はこのような事情に鑑みてなされたもので、熱転写時のインクリボンの伸びによるシワを抑制し、色抜けを低減するために必要なクッション層を備えた印画用シート、及びその製造方法を提供することにある。
【課題を解決するための手段】
【０００９】
前記目的を達成するために、本発明の印画用シートは、透明基材と、前記透明基材の一方面に形成された第１の樹脂層と、前記第１の樹脂層上に形成された第２の樹脂層と、前記第２の樹脂層上に形成され、かつ熱転写シートの色材中の染料を受理する受容層と、前記透明基材の他方面に形成された第３の樹脂層と、前記第３の樹脂層上に形成されたレンズ層と、を含む印画用シートであって、前記第１の樹脂層と前記第３の樹脂層が接着機能とクッション機能を備えることを特徴とする。
【００１０】
本発明の印画用シートは、前記発明において、請求項１記載の印画用シートであって、前記第２の樹脂層が前記第１の樹脂層より硬いことが好ましい。
【００１１】
本発明の印画用シートは、前記発明において、前記第１の樹脂層と前記第２の樹脂層とで構成される積層体は２．８μｍ〜４．０μｍの変形量を有することが好ましい。
（但し、変形量：直径０．４ｍｍの球状圧子を、１０秒をかけて２００ｍＮの加重をかけた後、１０秒をかけて加重を０にしたときの変位量（μｍ））
本発明の印画用シートは、前記発明において、前記第３の樹脂層と前記レンズ層の合計厚さの、前記第１の樹脂層と前記第２の樹脂層の合計厚さに対する比は２〜４であることが好ましい。
【００１２】
本発明の印画用シートは、前記発明において、前記第１の樹脂層と前記第３の樹脂層がポリエステル樹脂、変性ポリオレフィン樹脂、及びポリプロピレン樹脂から成る群から選ばれた一つの材料を含むことが好ましい。
【００１３】
本発明の印画用シートは、前記発明において、前記第２の樹脂層と前記レンズ層がポリエステル樹脂、ポリメチルメタクリレート樹脂、ポリカーボネート樹脂、ポリスチレン樹脂、及びポリエチレン樹脂から成る群から選ばれた一つの材料を含むことが好ましい。
【００１４】
本発明の印画用シートは、前記発明において、前記透明基材は、ポリエステル樹脂、ポリカーボネート樹脂、及びポリスルホン樹脂から成る群から選ばれた一つの材料を含むことが好ましい。
【００１５】
前記目的を達成するために、本発明の印画用シートの製造方法は、連続走行する透明基材の一方面に、接着機能とクッション機能を有する第１の樹脂層と、第２の樹脂層とを溶融共押出しする工程と、前記第２の樹脂層側に配置された平滑面を有する第１の冷却ローラと前記透明基材側に配置された第１のニップローラにより、前記透明基材と前記第２の樹脂層を挟圧する工程と、前記第２の樹脂層を前記第１の冷却ローラで冷却固化する工程と、前記第２の樹脂層が前記第１の樹脂層を介してラミネートされた前記透明基材を前記第１の冷却ローラから剥離する工程と、前記第２の樹脂層上に、熱転写シートの色材中の染料を受理する受容層を形成する工程と、連続走行する前記透明基材の他方面に、接着機能とクッション機能を有する第３の樹脂層とレンズ層形成用の樹脂層を溶融共押出しする工程と、レンズ層形成用の樹脂層側に配置されたレンズ形成用の型を有する第２の冷却ローラと前記第２の樹脂層側に配置された第２のニップローラにより、前記第２の樹脂層と前記レンズ層形成用の樹脂層を挟圧し、前記レンズ層形成用の樹脂層にレンズを形成する工程と、前記レンズ層形成用の樹脂層を前記第２の冷却ローラで冷却し、レンズ層を形成する工程と、前記レンズ層が前記第３の樹脂層を介してラミネートされた前記透明基材を前記第２の冷却ローラから剥離する工程と、を含むことを特徴とする。
【発明の効果】
【００１６】
本発明によれば、熱転写時のインクリボンの伸びによるシワを抑制し、色抜けを低減するために必要なクッション層を備えた印画用シートを得ることができる。
【図面の簡単な説明】
【００１７】
【図１】印画用シートの層構成を示す図。
【図２】第１の実施形態に係る製造ラインを示す概略構成図。
【図３】第２の実施形態に係る製造ラインを示す概略構成図。
【発明を実施するための形態】
【００１８】
以下添付図面に従って本発明の好ましい実施の形態について説明する。本発明は以下の好ましい実施の形態により説明されるが、本発明の範囲を逸脱すること無く、多くの手法により変更を行うことができ、本実施の形態以外の他の実施の形態を利用することができる。従って、本発明の範囲内における全ての変更が特許請求の範囲に含まれる。また、本明細書において「〜」を用いて表される数値範囲は、「〜」の前後に記載される数値を含む範囲を意味する。
【００１９】
印画用シートの層構成の例を示す。図１に示される印画用シート４０は、透明基材４２と、第３の樹脂層４４により透明基材４２の表面側に接着されたレンズ層４６と、第１の樹脂層４８により透明基材４２の裏面側に接着された第２の樹脂層５０と、第２の樹脂層５０上に形成された受容層５２を有する。
【００２０】
＜透明基材＞
透明基材４２は、できるだけ平滑なシート表面を有することが好ましい。また、溶融押出しされた溶融樹脂の熱に耐える必要があり、比較的耐熱性の高いポリカーボネート樹脂、ポリスルホン樹脂、二軸延伸ポリエチレンテレフタレート樹脂等を挙げることができる。特に、平滑性が良好な点から、二軸延伸のポリエチレンテレフタレート樹脂が好ましい。透明基材４２は１００μｍ〜３００μｍの厚さを有するのが好ましく、１６０μｍ〜２１０μｍの厚さを有するのがより好ましい。
【００２１】
＜第１の樹脂層＞
透明基材４２の一方面に第１の樹脂層４８が形成される。第１の樹脂層４８は変性ポリオレフィン系樹脂、ポリエステル系熱可塑性エラストマー等が挙げられる。第１の樹脂層４８は、透明基材４２と第２の樹脂層５０を接着するための機能を備える。第１の樹脂層４８は、さらに、クッション機能を備える。ここで、クッション機能とは、基材シートや受容層の凹凸による印画ヘッドの片当たりを防止し、印画ヘッドと受容層が密着することが出来る機能を意味する。
【００２２】
第１の樹脂層４８は１０μｍ〜６６μｍの厚さを有するのが好ましく、５μｍ〜１０μｍの厚さを有するのがより好ましい。また、第１の樹脂層４８は、後述する第２の樹脂層５０より柔らかいことが好ましい。
【００２３】
＜第２の樹脂層＞
第２の樹脂層５０が第２の接着層２２を介して透明基材４２に接着される。第２の樹脂層５０を構成する樹脂の少なくとも１種は、後述するレンズ層４６を構成する少なくとも１種の樹脂と同一の樹脂であることが好ましい。なお、第２の樹脂層５０を構成する樹脂とレンズ層４６を構成する樹脂とが複数の樹脂を含む場合、その全てが同じ樹脂であることが好ましい。カール調整層を構成する樹脂としては、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、アクリロニトリル-スチレン共重合樹脂（ＡＳ樹脂）、ポリプロピレン樹脂、ポリエチレン樹脂、ポリエチレンテレフタレート樹脂、グリコール変性ポリエチレンテレフタレート樹脂、ポリ塩化ビニル樹脂（ＰＶＣ）、熱可塑性エラストマー、又はこれらの共重合体、シクロオレフィンポリマー等が挙げられる。溶融押出しやすさを考慮すると、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、ポリエチレン樹脂、ポリエチレンテレフタレート樹脂、グリコール変性ポリエチレンテレフタレート樹脂のような溶融粘度の低い樹脂を用いるのが好ましく、転写しやすさやシートの割れにくさ、パターンの耐久性などを考慮するとグリコール変性ポリエチレンテレフタレート樹脂を用いるのがより好ましい。
【００２４】
第２の樹脂層５０は、１５μｍ〜５０μｍの厚さを有するのが好ましく、２０μｍ〜３０μｍの厚さを有するのがより好ましい。第１の樹脂層４８は、第２の樹脂層５０の１／５〜１／３程度の厚さを有し、より好ましくは第２の樹脂層５０の１／４程度の厚さを有する。第２の樹脂層５０は、第１の樹脂層４８より硬いことが好ましい。その理由は、樹脂層５０が樹脂層４８と同等かそれ以下の硬さであった場合、印画ヘッドの受容層に対する押し込みが大きすぎ、印画時に転写フィルムのシワを誘引して色抜け故障を発生させてしまうからである。
【００２５】
第２の樹脂層５０の厚さ及び樹脂材料を適宜選択することで、後述する製造工程において第２の樹脂層５０は透明基材４２がカールするのを抑制することができる。特に、比較的厚い（例えば、１００μｍ以上）レンズ層４６を形成する場合、第２の樹脂層５０のカール抑制機能は重要となる。
【００２６】
＜受容層＞
熱転写シートの色材中の染料を受理する受容層５２が第２の樹脂層５０に形成される。
【００２７】
受容層は、熱転写用インクシートから転写された染料を取り込んで着色するものと、インクジェットヘッドから吐出したインク液滴を取り込んで着色する両方の方式に適合した層を選択することができる。熱転写方式による受容層については、下記参照。インクジェット方式によるインク受容層は、例えばポリビニルアルコール、カチオン樹脂等の親水・吸水性のポリマーや樹脂、顔料、バインダー等からなる。
【００２８】
本実施の形態の感熱転写受像シートは少なくとも１層の受容層を有する。受容層は、感熱転写シートから移行してくる染料を染着し、形成された画像を維持する役割を果たす樹脂を含有するものである。受容層は少なくともポリマーラテックスを含有する。
【００２９】
（ポリマーラテックス）
本明細書中、ポリマーラテックスとは、水不溶な疎水性ポリマーが微細な粒子として水溶性の分散媒中に分散したもののことを言う。
【００３０】
本実施の形態の受容層に用いられるポリマーラテックスに用いられる熱可塑性樹脂の例としては、ポリカーボネート、ポリエステル、ポリアクリレート、塩化ビニル、塩化ビニル系共重合体、ポリウレタン、スチレン-アクリロニトリル共重合体、ポリカプロラクトン等が挙げられる。
【００３１】
（水溶性ポリマー）
本実施の形態おいては、受容層に水溶性ポリマーを含有してもよく、ゼラチン、ポリビニルアルコール、ポリビニルピロリドン、ポリビニルピロリドン共重合体が好ましく用いられ、なかでも塗布時のセット性が良好であるという理由からゼラチンが好ましく用いられる。これらの水溶性ポリマーは受容層の親疎水性の制御に有効であり、多量に使用し過ぎない場合はインクシートからの染料転写が良好であり、転写濃度も良好となる。水溶性ポリマーの使用量は、受容層の固形分全体の質量に対して０.１〜１０質量％であることが好ましく、０.５〜５質量％であることがさらに好ましい。
【００３２】
（ポリエーテル変性シリコーン）
本実施の形態において、受容層にシリコーンを含有することが好ましく、ポリエーテル変性シリコーンを含有することが好ましい。ポリエーテル変性シリコーンとしては、ポリエーテル変性シリコーンを含有ことが特に好ましい。
【００３３】
（界面活性剤）
本実施の形態において、受容層に界面活性剤を含有することが好ましい。界面活性剤としては、アニオン性界面活性剤、ノニオン性界面活性剤が好ましく、アニオン性界面活性剤がより好ましい。
【００３４】
（その他の添加剤）
本実施の形態の受容層には、必要に応じて、添加剤を含有させることができる。このような添加剤としては、紫外線吸収剤、防腐剤、造膜助剤、硬膜剤、マット剤（滑剤を含む）、酸化防止剤、その他の添加剤を含有させることができる。
【００３５】
［受容層の作製方法］
以下、本実施の形態の受容層の作製方法について説明する。受容層は、水系塗布であることが好ましい。ただし、ここで言う「水系」とは塗布液の溶媒(分散媒)の６０質量％以上が水であることをいう。塗布液の水以外の成分としてはメチルアルコール、エチルアルコール、イソプロピルアルコール、メチルセロソルブ、エチルセロソルブ、ジメチルホルムアミド、酢酸エチル、ジアセトンアルコール、フルフリルアルコール、ベンジルアルコール、ジエチレングリコールモノエチルエーテル、オキシエチルフェニルエーテルなどの水混和性の有機溶媒を用いることができる。受容層の作製方法としては、スライド塗布、バー塗布、スロット塗布などが用いられる。
【００３６】
乾燥ゾーンでは、乾燥速度が一定で、材料温度とほぼ湿球温度が等しい恒率乾燥期間と、乾燥速度が遅くなり、材料温度が上昇する減率乾燥期間を経て乾燥が進む。恒率乾燥期間では、外部から与えられた熱はすべて水分の蒸発に使われる。減率乾燥期間では、材料内部での水分拡散が律速になり、蒸発表面の後退等により乾燥速度が低下し、与えられた熱は材料温度上昇にも使われるようになる。
【００３７】
乾燥された塗布済み品は、一定の含水率に調整され巻き取られるが、巻取り、塗布済み品の保存過程での含水率、温度によって硬膜進行が影響されるため、巻取りでの含水率について適切な調湿過程条件の設定が必要となる。
【００３８】
＜第３の樹脂層＞
透明基材４２の他方面に第３の樹脂層４４が形成される。第３の樹脂層４４は変性ポリオレフィン系樹脂、ポリエステル系熱可塑性エラストマー等が挙げられる。第３の樹脂層４４は、透明基材４２とレンズ層４６を接着するための機能を備える。第３の樹脂層４４は、第１の樹脂層４８と同様に、さらにクッション機能を備える。
【００３９】
＜レンズ層＞
レンズ層４６が第３の樹脂層４４を介して透明基材４２と接着される。レンズ層４６を構成する樹脂としては、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、アクリロニトリル-スチレン共重合樹脂（ＡＳ樹脂）、ポリプロピレン樹脂、ポリエチレン樹脂、ポリエチレンテレフタレート樹脂、グリコール変性ポリエチレンテレフタレート樹脂、ポリ塩化ビニル樹脂（ＰＶＣ）、熱可塑性エラストマー、又はこれらの共重合体、シクロオレフィンポリマー等が挙げられる。溶融押出しやすさを考慮すると、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、ポリエチレン樹脂、ポリエチレンテレフタレート樹脂、グリコール変性ポリエチレンテレフタレート樹脂のような溶融粘度の低い樹脂を用いるのが好ましく、転写しやすさやシートの割れにくさ、パターンの耐久性などを考慮するとグリコール変性ポリエチレンテレフタレート樹脂を用いるのがより好ましい。
【００４０】
レンズ層４６は５０μｍ〜２００μｍの厚さ（Ｔ）を有し、その表面にレンチキュラーレンズ形状を備える。レンチキュラーレンズ形状は、例えば、１００μｍ〜２００μｍのレンズ半径（Ｒ）、５０μｍ〜１００μｍのレンズ高さ（Ｈ）、１００μｍ〜３１８μｍのレンズ間距離（Ｐ）で形成される。ただし、この数値に限定されるものではない。レンチキュラーレンズ形状とは、縦方向に長いかまぼこ型のレンズを横に並べた板状のレンズアレイ、つまり、シリンドリカルレンズが２次元的に配列をもった形状を意味する。
【００４１】
第３の樹脂層４４の厚さについて、レンズ層４６中の厚さが５０μｍ〜２００μｍの凸部では、第３の樹脂層４４は１０μｍ〜６６μｍの厚さを有し、レンズ層４６中の厚さが２０μｍ〜１００μｍの谷部では第３の樹脂層４４は４μｍ〜３３μｍの厚さを有する。
【００４２】
次に、本実施の形態に係る印画用シートの製造方法を説明する。図２は、第１の実施形態に係る製造ラインを示す概略構成図である。最初に樹脂層を形成する原料の計量や混合が行われる。具体的には、原料サイロ（又は原料タンク）から真空乾燥機に送られた原料樹脂が所定含水分にまで乾燥される。
【００４３】
乾燥された原料樹脂がホッパー６Ａを介して押出機５Ａに投入される。押出機５Ａにより混練されながら溶融される。押出機５Ａは単軸式押出機及び多軸式押出機の何れでもよく、押出機５Ａの内部を真空にするベント機能を含むものでもよい。押出機５Ａで溶融された原料樹脂は、供給管を介してシートダイ１に送られる。第１の樹脂層形成用の材料が原料樹脂としてホッパー６Ａに供給される。第１の樹脂層形成用の材料は接着機能とクッション機能を有する。
【００４４】
乾燥された原料樹脂がホッパー６を介して押出機５に投入される。押出機５により混練されながら溶融される。押出機５は単軸式押出機及び多軸式押出機の何れでもよく、押出機５の内部を真空にするベント機能を含むものでもよい。押出機５で溶融された原料樹脂は、供給管を介してシートダイ１に送られる。第２の樹脂層形成用の材料が原料樹脂としてホッパー６に供給される。
【００４５】
シートダイ１は、複数の樹脂材料を合流させて多層を形成できるフィードブロックを有する。フィードブロックにより第１の樹脂層形成用樹脂と第２の樹脂層形成用樹脂が合流され、シートダイ１からシート状の２層の透明熱可塑性樹脂９が溶融共押し出しされる。これにより、透明基材７と第２の樹脂層の間に第１の樹脂層が配置される。第１の樹脂層は接着機能を有しているので、第２の樹脂層と透明基材７とが第１の樹脂層により接着される。
【００４６】
シートダイ１からシート状に押し出された２層の透明熱可塑性樹脂９は鏡面ローラ２とニップローラ３との間に供給される。一方、透明基材７が送り出し機（不図示）により送り出され、透明基材７はニップローラ３に沿いながら、鏡面ローラ２とニップローラ３との間に供給される。透明熱可塑性樹脂９が透明基材７と鏡面ローラ２との間に供給される。
【００４７】
鏡面ローラ２とニップローラ３により透明熱可塑性樹脂９と透明基材７が挟圧され、透明基材７がニップローラ３から剥離される。透明熱可塑性樹脂９の第２の樹脂層形成用の樹脂が鏡面ローラ２に巻き付けながら冷却固化され、第２の樹脂層が形成される。次に、第２の樹脂層を第１の樹脂層を介してラミネートした透明基材７が剥離ローラ４により鏡面ローラ２から剥離される。
【００４８】
鏡面ローラ２は、平均粗さ（Ｒａ）０．０５μｍ〜０．２５μｍの表面を有する。材質としては、各種鉄鋼部材、ステンレス鋼、銅、亜鉛、真鍮、これらの金属材料を芯金として硬質クロムメッキ（ＨＣｒメッキ）、Ｃｕメッキ、Ｎｉメッキ等のメッキを施したもの、セラミックス、及び各種の複合材料が採用できる。
【００４９】
鏡面ローラ２に対向配置されたニップローラ３は、鏡面ローラ２とで透明基材７と透明熱可塑性樹脂９を挟圧するためのローラである。ニップローラ３の材質としては、各種鉄鋼部材、ステンレス鋼、銅、亜鉛、真鍮、これらの金属材料を芯金として、表面にゴムライニングしたものが採用できる。ニップローラ３には、図示しない加圧手段が設けられており、鏡面ローラ２との間の透明基材７と透明熱可塑性樹脂９とを所定の圧力で挟圧できる。加圧手段は、いずれも、ニップローラ３と鏡面ローラ２との接触点における法線方向に圧力を印加する構成のもので、モータ駆動手段、エアシリンダ、油圧シリンダ等の公知の各種手段が採用できる。
【００５０】
ニップローラ３には、挟圧力の反力による撓みが生じにくくなるような構成を採用することもできる。このような構成としては、ニップローラ３の背面側（鏡面ローラ２の反対側）に図示しないバックアップローラを設ける構成、クラウン形状（中高形状とする）を採用する構成、ローラの軸方向中央部の剛性が大きくなるような強度分布を付けたローラの構成、及びこれらを組み合わせた構成等が採用できる。
【００５１】
剥離ローラ４は、鏡面ローラ２に対向配置され、透明基材７を巻き掛けることにより樹脂層がラミネートされた透明基材７を鏡面ローラ２より剥離するためのローラである。剥離ローラ４の材質としては、各種鉄鋼部材、ステンレス鋼、銅、亜鉛、真鍮、これらの金属材料を芯金として、表面にゴムライニングしたものが採用できる。
【００５２】
鏡面ローラ２の温度は、挟圧部での第２の樹脂層形成用樹脂の温度がガラス転移温度以上となっているように設定することが好ましい。また、溶融された樹脂のダイ１からの吐出温度が調整され、挟圧部での第２の樹脂層形成用樹脂の温度はガラス転移温度以上とされる。透明基材７に供給された第２の樹脂層形成用樹脂の厚さを均一するためである。一方、剥離ローラ４により透明基材７を鏡面ローラ２から剥離する場合、鏡面ローラ２と第２の樹脂層形成用樹脂との接着が強すぎると、透明基材７が不規則に剥離して突起状に変形する。鏡面ローラ２の温度は転写が可能な限りで低く設定することが好ましい。樹脂の材料にグリコール変性ポリエチレンテレフタレート樹脂を採用した場合、鏡面ローラ２の表面温度は３０〜９０℃、好ましくは４０〜７０℃とすることができる。なお、鏡面ローラ２の温度を制御するために、鏡面ローラ２内部を熱媒体（温水、油）で満たし循環させる等の公知の手段が採用できる。
【００５３】
また、透明熱可塑性樹脂９の熱分解による面状悪化などの問題を生じることから、吐出温度は転写が可能な限りで低く設定することが好ましい。第２の樹脂層形成用樹脂の材料にグリコール変性ポリエチレンテレフタレート樹脂を採用した場合、シートダイ１からの吐出温度は２４０〜２９０℃、好ましくは２５０〜２８０℃とすることができる。
【００５４】
次に、第２の樹脂層が第１の樹脂層を介してラミネートされた透明基材７はコーター１０に搬送される。コーター１０により、第２の樹脂層上に受容層形成用の分散液が厚さ２μｍ〜４μｍで塗布される。コーター１０として、バーコーター、ダイコータ等の公知の塗布装置を使用することができる。
【００５５】
分散液が塗布された透明基材７は乾燥ゾーン１１に搬送される。乾燥ゾーン１１内は、４０℃〜１２０℃に設定される。分散液に含まれる溶媒を蒸発し、受容層を第２の樹脂層上に形成する。乾燥方法として、ヒータによる乾燥、熱風による乾燥、赤外線ヒータによる乾燥方法を使用することができる。
【００５６】
受容層が形成された透明基材７は、受容層側をニップローラ１４に沿うように、エンボスローラ１３とニップローラ１４との間に供給される。乾燥された原料樹脂がホッパー１７Ａを介して押出機１６Ａに投入される。押出機１６Ａにより混練されながら溶融される。押出機１６Ａは単軸式押出機及び多軸式押出機の何れでもよく、押出機１６Ａの内部を真空にするベント機能を含むものでもよい。押出機１６Ａで溶融された原料樹脂は、供給管を介してシートダイ１２に送られる。レンズ層形成用の材料が原料樹脂としてホッパー１７Ａに供給される。
【００５７】
乾燥された原料樹脂がホッパー１７を介して押出機１６に投入される。押出機１６により混練されながら溶融される。押出機１６は単軸式押出機及び多軸式押出機の何れでもよく、押出機１６の内部を真空にするベント機能を含むものでもよい。押出機１６で溶融された原料樹脂は、供給管を介してシートダイ１２に送られる。第３の樹脂層形成用の材料が原料樹脂としてホッパー１７に供給される。
【００５８】
シートダイ１２は、複数の樹脂材料を合流させて多層を形成できるフィードブロックを有する。フィードブロックにより第３の樹脂層形成用樹脂とレンズ層形成用樹脂が合流され、シートダイ１２からシート状の２層の透明熱可塑性樹脂１８が溶融共押し出しされる。透明基材７とレンズ層の間に、第３の樹脂層が配置される。第３の樹脂層は接着機能を有しているので、レンズ層と透明基材７とが第３の樹脂層により接着される。
【００５９】
シートダイ１２からシート状に押し出された２層の透明熱可塑性樹脂１８は透明基材７とエンボスローラ１３との間に供給される。エンボスローラ１３の表面には、例えば、レンチキュラーレンズ形状を成形するための反転形状が形成されている。透明熱可塑性樹脂１８と透明基材７がエンボスローラ１３とニップローラ１４により挟圧され、エンボスローラ１３で形成された反転形状がレンズ層形成用の樹脂に転写される。透明基材７がニップローラ１４から剥離される。レンチキュラーレンズ形状が転写されたレンズ層形成用の樹脂がエンボスローラ１３に巻き付けながら冷却固化され、レンズ層が形成される。レンズ層を第３の樹脂を介してラミネートした透明基材７が剥離ローラ１５によりエンボスローラ１３から剥離される。
【００６０】
レンズ層が形成されるとき、冷却固化によりレンズ層形成用の樹脂には熱収縮が発生する。本実施の形態では、透明基材７のレンズ層が形成される面と反対面に第２の樹脂層が形成されているので、この第２の樹脂層が、透明熱可塑性樹脂１８の熱収縮による透明基材７の反りを抑制することができる。特に、レンズ層が１００μｍ以上の厚さを有し、大きな熱収縮を発現する場合には、第２の樹脂層により透明基材７のカールを抑制することが重要となる。
【００６１】
エンボスローラ１３の材質としては、鏡面ローラ２と同様に、各種鉄鋼部材、ステンレス鋼、銅、亜鉛、真鍮、これらの金属材料を芯金として硬質クロムメッキ（ＨＣｒメッキ）、Ｃｕメッキ、Ｎｉメッキ等のメッキを施したもの、セラミックス、及び各種の複合材料が採用できる。また、ニップローラ１４は、エンボスローラ１３に対向配置され、エンボスローラ１３と第２の樹脂層、透明基材７と透明熱可塑性樹脂１８を挟圧するためのローラである。ニップローラ１４の材質としては、各種鉄鋼部材、ステンレス鋼、銅、亜鉛、真鍮、これらの金属材料を芯金として、表面にゴムライニングしたものが採用できる。
【００６２】
ニップローラ３と同様に、ニップローラ１４に加圧手段を設けることができる。また、挟圧力の反力による撓みが生じにくくなるような構成を採用することもできる。
【００６３】
エンボスローラ１３の温度は、挟圧部での樹脂シートの温度がガラス転移温度以上となるように設定される。レンズ層形成用樹脂への型転写が完了する前に冷却固化しないようにするためである。一方、剥離ローラ１５により透明基材７をエンボスローラ１３から剥離する場合、エンボスローラ１３とレンズ層との接着が強すぎると、透明基材７が不規則に剥離して突起状に変形する。エンボスローラ１３の温度は転写が可能な限りで低く設定することが好ましい。
【００６４】
樹脂の材料にグリコール変性ポリエチレンテレフタレート樹脂を採用した場合、エンボスローラ１３の表面温度は３０〜９０℃、好ましくは４０〜７０℃とすることができる。なお、エンボスローラの温度を制御するために、エンボスローラ１３内部を熱媒体（温水、油）で満たし循環させる等の公知の手段が採用できる。溶融されたレンズ層形成用樹脂のシートダイ１２からの吐出温度は調整され、挟圧部でのレンズ層形成用樹脂の温度がガラス転移温度以上となっているように設定される。挟圧したレンズ層形成用樹脂への型転写が完了する前に冷却固化しないようにするためである。
【００６５】
また、透明熱可塑性樹脂１８の熱分解による面状悪化などの問題を生じることから、吐出温度は転写が可能な限りで低く設定することが好ましい。樹脂の材料にグリコール変性ポリエチレンテレフタレート樹脂を採用した場合、シートダイ１２からの吐出温度は２４０〜２９０℃、好ましくは２５０〜２８０℃とすることができる。
【００６６】
剥離ローラ１５によりエンボスローラ１３から剥離された透明基材７はフィルムロール８に巻き取られる。一方面にレンズ層、他方面に樹脂層が形成されたフィルムロール８は巻き戻され、打ち抜き工程（不図示）に搬送される。打ち抜き工程ではフィルムロール８が所定のサイズ（例えば、１２．７ｃｍ×１７．８ｃｍ）に打ち抜かれる。
【００６７】
図３は、第２の実施形態に係る製造ラインを示す概略構成図である。図２と同様の構成には同一の符号を付して説明を省略する場合がある。
【００６８】
第２の実施形態は、第２の樹脂層上に受容層を形成した後に透明基材７を一旦、フィルムロール１９に巻き取っている。次いで、フィルムロール１９を巻き戻し、２層の透明熱可塑性樹脂１８を透明基材７とエンボスローラ１３との間に供給する。一方、第１の実施形態では、透明基材７を送り出し、透明基材７の一方面に第１の樹脂層、第２の樹脂層と受容層を、他方面に第３の樹脂層とレンズ層を形成した後にフィルムロール８に巻き取っている。
【実施例】
【００６９】
以下、実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。なお、実施例中で、組成について部または％とある場合、特に断りのない限り質量基準である。
【００７０】
（試料１０１の作製）
以下の工程により試料１０１を作製した。
【００７１】
透明基材として厚さ１８８μｍのポリエチレンテレフタレート（ＰＥＴ）フィルム（富士フイルム（株）製）を用い、鏡面ロール（φ３５０ｍｍ、表面温度１５℃）とニップロールの間に１０ｍ／分で走行するＰＥＴフィルム（厚み１８８μｍ）を挿入した。グリコール変性ポリエチレンテレフタレート樹脂ＰＥＴＧ（ＳＫ  ケミカル社製）と接着性樹脂（アドマー、三井化学（株）製）を、温度２８０℃に設定したＴダイ（吐出巾３５０ｍｍ）より、実測樹脂温度２６０〜２８０℃として共押出し、ＰＥＴフィルムと鏡面ロールの間に供給して第２の樹脂層を形成した。ＰＥＴフィルム上に第２の樹脂層が形成された樹脂シートを巻取り工程で巻き取った。この上に、受容層塗布液を塗布し、受容層を塗設した。この後、樹脂シートを送り出し工程より１０ｍ／分で巻き出して、レンチキュラーレンズ形状（半径１５０μｍ、レンズ高さ７０μｍ、ピッチ２５４μｍ）を付けたエンボスロール（φ３５０ｍｍ、４０℃）とニップロールの間に挿入した。グリコール変性ポリエチレンテレフタレート樹脂ＰＥＴＧ（ＳＫケミカル社製）と接着性樹脂（アドマー、三井化学（株）製）を、温度２８０℃に設定したＴダイ（吐出巾３３０ｍｍ）より、実測樹脂温度２６０〜２８０℃として共押出し、樹脂シートとエンボスロールの間に供給して積層した。エンボスロールとニップロールで挟圧し冷却固化し、レンチキュラーレンズ（厚み３４０μｍ）を有する印画用シートを得た。
【００７２】
（試料１０２、１０３の作製）
試料１０１においてグリコール変成ポリエチレンテレフタレート（ＰＥＴＧ）樹脂および接着性樹脂（アドマー、三井化学（株）製）の厚みを変更した試料１０２、１０３を作製した。
【００７３】
（画像形成方法）
画像形成のためのプリンターには  富士フイルム（株）製  フジフイルムサーマルフォトプリンター  ＡＳＫ−２０００（商品名）を、上記感熱熱転写シートと上記感熱転写受像シートが装填可能なように、特許第３７８９０３３号公報および特許第３６０９０６５号公報を参照して改造を行い、最低濃度から最高濃度までの全域のグレーの階調が得られる設定で出力した。
【００７４】
（球状圧子硬度の測定方法）
球状圧子硬度の測定方法は、直径０．４ｍｍの球状圧子をサンプルにあて、１０秒をかけて２００ｍＮの加重をかけた後、１０秒をかけて加重を０にした。そのときのサンプルの最大変位量（μｍ）を測定した。この変位量が少ないほど硬度は高い。
【００７５】
（転写故障の評価）
各試料に対し、上記Ｄｍａｘ部分の黒画像と白画像が半々になった画像を２Ｌサイズで２０枚を連続印画し、しわ状の故障の本数を計数した。
また同印画物の色ずれの程度を目し評価した。
点数５：全て色ずれなし
点数４：色ずれ発生画像が３枚未満以下
点数３：色ずれ発生画像が３枚以上５枚未満
点数２：色ずれ発生画像が５枚以上１０枚未満
点数１：色ずれ発生画像が１０枚以上
表１は試料１０１−１０３の膜厚と得られた結果を下記表に示す。
【００７６】
【表１】
2011148265.tif 000003
【００７７】
試料１０１,１０２の本発明の感熱受像シートは比較例の感熱受像シート１０３と比較して、転写故障が少なくかつ立体感の低い画像の出現頻度が低く、顕著な効果を示した。つまり、受容層と透明基材に間に形成される第１の樹脂層と第２の樹脂層の積層体が、３．０（μｍ）〜３．５（μｍ）球状圧子硬度変形量を有するので、転写故障が少なくかつ立体感の低い画像の出現頻度が低く、顕著な効果を奏することが理解できる。
【符号の説明】
【００７８】
１…シートダイ、２…鏡面ロール、３…ニップローラ、４…剥離ローラ、５、５Ａ…押出機、６、６Ａ…ホッパー、７…透明基材、８…フィルムロール、９…透明熱可塑性樹脂、１０…コーター、１１…乾燥ゾーン、１２…シートダイ、１３…エンボスローラ、１４…ニップローラ、１５…剥離ローラ、１６…押出機、１７…ホッパー、１８…透明熱可塑性樹脂、１９…フィルムロール、２０…フィルムロール、４０…印画用シート、４２…透明基材、４４…第３の樹脂層、４６…レンズ層、４８…第１の樹脂層、５０…第２の樹脂層、５２…受容層
【図１】
2011148265.tif 000004
【図２】
2011148265.tif 000005
【図３】
2011148265.tif 000006